СЫРЬЕВАЯ СМЕСЬ ДЛЯ ИЗГОТОВЛЕНИЯ ПОРИСТОГО ЗАПОЛНИТЕЛЯ
CRUDE MIXTURE FOR MAKING POROUS AGGREGATE

Изобретение относится к составам сырьевых смесей, которые могут быть использованы для изготовления пористого заполнителя для бетонов.
Известна сырьевая смесь для изготовления пористого заполнителя, содержащая, мас.%: глинистое сырье 63,0-65,0; кианит 14,0-15,0 и другие компоненты [1].
Задачей изобретения является повышение прочности пористого заполнителя, полученного из сырьевой смеси.
Технический результат достигается тем, что сырьевая смесь для изготовления пористого заполнителя, включающая глинистое сырье, кианит, дополнительно включает волластонит, а в качестве глинистого сырья - глину монтмориллонитовую, причем компоненты находятся при следующем соотношении, мас.%: глина монтмориллонитовая 78,0-82,0; кианит 9,0-11,0; волластонит 9,0-11,0.
В таблице приведены составы сырьевой смеси для изготовления пористого заполнителя.
Таблица
Компоненты
Состав, мас.%:
1
2
3
Глина монтмориллонитовая
82,0
80,0
78,0
Кианит
9,0
10,0
11,0
Волластонит
9,0
10,0
11,0
Прочность заполнителя, МПа
4-5
4-5
4-5
2
5
2
3
В качестве глинистого сырья в составе шихты для производства пористого заполнителя используют глины монтмориллонитовые, включающие Al-монтмориллонит и Fe-монтмориллонит (нонтронит). Используют кианит (дистен) - минерал из класса силикатов (Al·SiO), в котором возможна изоморфная примесь FеO до 7 мас.%. Используют волластонит - минерал, силикат кальция.
Кианит и волластонит по отдельности измельчают до порошкообразного состояния, смешивают, добавляют глину монтмориллонитовую и смешивают. Из полученной сырьевой смеси с влажностью 18-26 % формуют гранулы, которые сушат до влажности не более 7 % и обжигают при температуре 1000-1100°C.
Источник информации
1. RU 2013409 С1, 1994.